교반 장치 , 적하 깔때기 , 응축기 , 온도계 및 가스 도입 관 을 구비 한 플라스크 에 , 프로필렌글리콜 모노 메틸 에 터 아세테이트 213 . 6 g 을 넣 고 , 질소 치환 하 면서 교반 하 고 , 90 ℃ 로 승 온 시켰 다 . 그 다음 에 , 메틸 메타크릴 레이트 20 . 0 g ( 0 . 20 몰 ) , 트라이 사이클 로 데칸 메타크릴 레이트 88 . 0 g ( 0 . 40 몰 ) 및 메타크릴산 34 . 4 g ( 0 . 4 몰 ) 으로 이루어진 단량체 혼합물 에 , t - 부틸 퍼 옥시 - 2 - 에틸 헥사 노 에이트 4 . 0 g 을 첨가 한 것 을 , 적하 깔때기 로부터 상기 플라스크 중 에 적하 하 였 다 . 적하 종료 후 , 95 ℃ 에서 3 시간 교반 해서 공중합 반응 을 행하 여 , 공중 합체 를 제작 하 였 다 . 그 다음 에 , 플라스크 내 를 공기 로 치환 한 후 , 글리 시 딜 메타크릴 레이트 42 . 6 g ( 0 . 3 몰 ) , 트라이 페닐 포스핀 ( 촉매 ) 0 . 6 g 및 하이드로퀴논 ( 중합 금지 제 ) 0 . 6 g 을 가하 고 , 120 ℃ 에서 6 시간 , 개환 부가 반응 을 진행 시켜서 , 공중 합체 를 제조 하 였 다 . 그 다음 에 , 이 반응 용액 중 에 , 프로필렌글리콜 모노 메틸 에 터 221 . 3 g 을 가하 여 , 고형 성분 농도 30 질량 % 의 공중 합체 용액 을 얻 었 다 ( 고형 성분 산가 30 ㎎ KOH / g , 중량 평균 분자량 37 , 100 ) . 제작 예 1 에서 제작 된 공중 합체 ( 수지 재료 - 1 ) 는 이하 의 화학식 4 로 표시 되 는 구성 단위 를 갖 는다 .